(57)【要約】【課題】光の利用率を高めて、プロセスの低温化、スループットの増大、及び大型基板の均一処理を行う。【解決手段】基板２が格納されると共にオゾンガスが流通し且つ前記光が導入される処理炉内には集光手段として前記オゾンガスを含む雰囲気のもとで紫外線を中心に２１０ｎｍから長波長に離散的なスペクトルを有する光を集光させる集光台１が設けられる。集光台１はオゾンに対して不活性な材料からなると共に前記導入した光を全反射させる面１１を有する。集光台１の底部１０には台１２を介して基板２が置かれる。台１２はオゾンに対して不活性であると共に前記光を透過する材料からなる。集光台１は前記導入した光のうち基板２の周辺に照射された光を面１１によって台１２及びまたは基板２の方向に集光させる。【選択図】図１
2008053560.tif 000002
【特許請求の範囲】
【請求項１】
オゾンガスを含む雰囲気のもとで２１０ｎｍから長波長の紫外領域の光を基板に照射して前記基板の表面を酸化処理する基板の表面処理方法であって、
基板が格納されると共にオゾンガスが流通し且つ前記光が導入される処理炉と
この処理炉内に導入した前記光を集光させる集光手段と
を有し、
前記処理炉内に導入された光のうち前記基板の周辺に照射される光を前記集光手段によって前記基板の方向に集光させること
を特徴とする基板の表面処理方法。
【請求項２】
前記集光手段はオゾンに対して不活性な材料からなると共に前記導入した光を全反射させる面を有し、この集光手段の底部には台を介して前記基板が置かれ、
前記台はオゾンに対して不活性であると共に前記光を透過する材料からなり、
前記導入された光のうち前記基板の周辺に照射された光を前記面によって前記台及びまたは前記基板の方向に集光させること
を特徴とする請求項１に記載の基板の表面処理方法。
【請求項３】
前記集光手段は
前記基板が置かれる台と
この台の周囲に配置される光透過部材と
を備え、
前記台はオゾンに対して不活性であると共に前記光を透過する材料からなり、
前記光透過部材はオゾンに対して不活性な材料からなり、
前記処理炉内に導入された光のうち前記基板の周辺に照射された光を前記光透過部材によって前記台及びまたは前記基板の方向に屈折させること
を特徴とする請求項１に記載の基板の表面処理方法。
【請求項４】
前記集光手段は
前記基板が置かれる台と
この台の周囲に配置されると共にオゾンに対して不活性な材料からなり且つ前記導入した光を紫外光と赤外光とに分散する光透過部材と
を備え、
前記台はオゾンに対して不活性であると共に前記光を透過する材料からなり、
前記処理炉内に導入された光のうち前記基板の周辺に照射された光を前記光透過部材によって紫外光と赤外光とに分散し、
前記紫外光は前記基板に供される一方で前記赤外光は前記台に供されること
を特徴とする請求項１に記載の基板の表面処理方法。
【請求項５】
前記基板の表面に対して２１０ｎｍから長波長の紫外領域の光を照射する一方で前記基板の周辺に３１０ｎｍより長波長の紫外領域の光を照射すること
を特徴とする請求項３または４に記載の基板の表面処理方法。
【請求項６】
オゾンガスを含む雰囲気のもとで２１０ｎｍから長波長の紫外領域の光を基板に照射して前記基板の表面を酸化処理する基板の表面処理方法であって、
基板が格納されると共にオゾンガスが流通し且つ前記光が導入される処理炉と
この処理炉内に導入した前記光を集光させる集光手段と
を備え、
前記集光手段は、
前記基板の上面の垂線に対する照射角度が可変に前記光を照射する光源と
前記処理炉の天井部に設けられると共に前記光を前記処理炉内に導入する光導入部と
前記基板が置かれると共に前記処理炉内で水平方向に移動可能な台と
を備え、
前記光導入部以外の天井部の下面は前記光を全反射できるように処理されており、
前記光導入部を介して前記光を前記基板に供する一方で前記台によって前記基板の上面が水平である状態で前記基板を移動させること
を特徴とする基板の表面処理方法。
【請求項７】
前記光源は前記基板の上面の垂線に対する光の照射角度θがｔａｎθC＝ｗ／（２・ｄ）で示される式（ｗ：前記光導入部のオゾンガス流通方向の開口幅の長さ，ｄ：前記天井部と前記基板との間の距離）のθCより大きい角度となるように前記光を照射すること
を特徴とする請求項６記載の基板の表面処理方法。
【請求項８】
前記台に前記基板を収容する収容部を設置し、
前記収容部は前記基板と同一の材料からなると共にその高さは前記基板の高さと同一に設定され、
前記収容部には前記基板が嵌入される空洞部が形成されていること
を特徴とする請求項１から７のいずれか１項に記載の基板の表面処理方法。
【請求項９】
オゾンガスを含む雰囲気のもとで２１０ｎｍから長波長の紫外領域の光を基板に照射して前記基板の表面を酸化処理する基板の表面処理装置であって、
基板が格納されると共にオゾンガスが流通し且つ前記光が導入される処理炉と
この処理炉内に導入した光のうち前記基板の周辺に照射された光を前記基板の方向に集光させる集光手段と
を備えたこと
を特徴とする基板の表面処理装置。
【請求項１０】
前記集光手段はオゾンに対して不活性な材料からなると共に前記導入した光を全反射させる面を有し、この集光手段の底部には台を介して前記基板が置かれ、
前記台はオゾンに対して不活性であると共に前記光を透過する材料からなり、
前記集光手段は前記面によって前記導入された光のうち前記基板の周辺に照射された光を前記台及びまたは前記基板の方向に集光させること
を特徴とする請求項９に記載の基板の表面処理装置。
【請求項１１】
前記集光手段は
前記基板が置かれる台と
この台の周囲に配置される光透過部材と
を備え、
前記台はオゾンに対して不活性であると共に前記光を透過する材料からなり、
前記光透過部材はオゾンに対して不活性であると共に前記導入された光のうち前記基板の周辺に照射された光を前記台及びまたは前記基板の方向に屈折させること
を特徴とする請求項９に記載の基板の表面処理装置。
【請求項１２】
前記集光手段は
前記基板が置かれる台と
この周囲に配置されると共にオゾンに対して不活性な材料からなり且つ前記導入された光のうち前記基板の周辺に照射された光を紫外光と赤外光とに分散する光透過部材と
を備え、
前記台はオゾンに対して不活性であると共に前記光を透過する材料からなり、
前記光透過部材は前記紫外光を前記基板に供給する一方で前記赤外光を前記台に供給すること
を特徴とする請求項９に記載の基板の表面処理装置。
【請求項１３】
前記基板の表面に対して２１０ｎｍから長波長の紫外領域の光を照射する一方で前記基板の周辺に３１０ｎｍから長波長の紫外領域の光を照射する光調節手段を備えたこと
を特徴とする請求項１１または１２に記載の基板の表面処理装置。
【請求項１４】
オゾンガスを含む雰囲気のもとで紫外線を中心に２１０ｎｍから長波長に離散的なスペクトルを有する光を基板に照射して前記基板の表面を酸化処理する基板の表面処理装置であって、
基板が格納されると共にオゾンガスが流通し且つ前記光が導入される処理炉と
この処理炉内に導入した前記光を集光させる集光手段と
を備え、
前記集光手段は、
前記基板の上面の垂線に対する照射角度が可変に前記光を照射する光源と
前記処理炉の天井部に設けられると共に前記光を前記処理炉内に導入する光導入部と
前記基板が置かれると共に前記処理炉内で移動可能な台と
を備え、
前記光導入部以外の天井部の下面は前記光を全反射できるように処理されており、
前記光源は前記光導入部を介して前記光を前記基板に供給する一方で前記台は前記基板の上面が水平である状態で移動すること
を特徴とする基板の表面処理装置。
【請求項１５】
前記光源は前記基板の上面の垂線に対する光の照射角度θがｔａｎθC＝ｗ／（２・ｄ）で示される式（ｗ：前記光導入部のオゾンガス流通方向の開口幅の長さ，ｄ：前記天井部と前記基板との間の距離）のθCより大きい角度となるように前記光を照射すること
を特徴とする請求項１４記載の基板の表面処理装置。
【請求項１６】
前記台に前記基板を収容する収容部が設置され、
前記収容部は前記基板と同一の材料からなると共にその高さは前記基板の高さと同一に設定され、
前記収容部には前記基板が嵌入される空洞部が形成されていること
を特徴とする請求項９から１５のいずれか１項に記載の基板の表面処理装置。
【発明の詳細な説明】
【技術分野】
【０００１】
本発明はオゾンガスを含む雰囲気に紫外線を中心に２１０ｎｍから長波長に離散的なスペクトルを有する光を照射し、シリコンに例示される基板の表面に膜を形成させることや前記表面の改質を行なうプロセス技術に関する。
【背景技術】
【０００２】
近年、シリコン系ＵＬＳＩデバイス（フラッシュメモリ等）やガラス基板上のシリコンデバイス（薄膜トランジスタ等）作成におけるプロセスのスループットの向上やプロセスの低温化を目指し、基板の加熱による表面反応の活性化に加えて、基板表面への光（例えば紫外光）の照射により低温化が実現する光励起プロセスが検討、実用化されている。
【０００３】
光照射による低温化、反応促進効果が確認されているのは、表面洗浄、レジスト膜除去、ゲート酸化膜作成、層間絶縁膜作成プロセス等多岐にわたる。表面洗浄の一例として特許文献１（特開２００４−２６７９５１）に開示された洗浄装置及び洗浄方法がある。レジスト膜除去の一例として特許文献２（特開２００２−２１２７７９）に開示された表面処理方法およびこれを用いた薄膜磁気ヘッドの製造方法と薄膜磁気ヘッドがある。ゲート酸化膜作成の一例として特許文献３（特開平６−１２４８９０）に開示された薄膜状半導体装置の作製方法がある。層間絶縁膜作成の一例として特許文献４（特開２００１−２７４１５５）に開示された絶縁膜の形成方法がある。
【０００４】
いずれのプロセスの場合にも、酸素ガス雰囲気あるいはオゾンガス含有雰囲気に特定の波長より短い（特定のエネルギーより大きい）光（代表的には紫外光）が照射される。これによりオゾンあるいは電子的に励起された酸素電子（Ｏ（1Ｄ））あるいは一部局所的な非平衡電子イオン雲いわゆるプラズマ（以下、活性種と称する）が気相で生成する。これらの活性種は処理表面に供される。前記活性種は元ガス（酸素ガスやオゾンガス）に比べて反応性が高いため、基板温度が低い場合でも表面反応が進む。また、紫外光を基板表面に向けて照射した場合、シリコン基板で紫外光が一部吸収されることにより基板表面の活性化（表面温度の局所上昇）が起こり、活性種の拡散が促進される効果も働く。
【０００５】
しかし、両効果、すなわち、気相での活性種の生成密度と基板へ光子が到達することによる基板表面温度の上昇はトレードオフの関係にある。すなわち、気相での元ガスの密度が高いほど（元ガスの圧力が高ければ高いほど）気相でのガス吸収反応が激しく起こり、気相での生成活性種の絶対量が増大する。しかしながら、光子が多数気相で吸収される結果、表面に届く光子の数が減少するため、基板温度の上昇は抑えられる。
【０００６】
現在ではこれらの効果を鑑み、できるだけ強い光源を用意し、ガス雰囲気圧力（一般的には１００Ｐａ程度の減圧）、照射面から基板への距離（一般的には数ｍｍから数ｃｍ）を最適化したプロセスを採用している。
【０００７】
オゾンを原料ガスにして光照射を行なう場合、波長１１４０ｎｍ以下で以下の光吸収反応により基底状態酸素原子（Ｏ（3Ｐ））が発生、波長４１０ｎｍ以下での光吸収反応で励起状態酸素原子（Ｏ（1Ｄ））が生成する（非特許文献１）。また、波長３１０ｎｍの光の照射により励起された酸素分子も発生、さらなる処理の高速化が実現できている。一方、酸素ガスを原料ガスとした場合、以下に示すようにＯ（3Ｐ）の生成に２４２ｎｍ、Ｏ（1Ｄ）の生成に１７５ｎｍ以下の光が必要である。
【０００８】
【数１】
2008053560.tif 000003
【０００９】
したがって、オゾンガスを原料とした場合、酸素分子ガスを原料ガスにした場合に主に用いられる低圧水銀ランプ（最短輝線波長＝１８５ｎｍ）に比べて、長波長側で輝線がある光源でＯ（3Ｐ）やＯ（1Ｄ）の生成、供給が可能である。但し、これらの光吸収の結果、発生する活性種の寿命は短いため、基板表面にできるだけ近い気相で前記反応（光吸収反応及び活性種の生成）を起す必要がある。
【特許文献１】特開２００４−２６７９５１
【特許文献２】特開２００２−２１２７７９
【特許文献３】特開平６−１２４８９０
【特許文献４】特開２００１−２７４１５５
【非特許文献１】林  太郎，外２名，「酸素の化学」，共立出版，１９７３，ｐｐ．５１−６５
【発明の開示】
【発明が解決しようとする課題】
【００１０】
光の照射が高ければ高いほど、基板表面近傍での気相での活性種の密度が増大でき、同時に基板まで届く光子数も増大し、その結果、基板加熱効果も大きくなるため、より低温、高スループットの処理が実現できる。但し、大出力の光源の開発は容易でないため、光源からの光子を高効率に利用する手法の開発が重要である。
【００１１】
一方で、特に、原子層成長法、気相化学成長法などの堆積プロセスやゲート絶縁膜作成などプロセスの場合、大型基板に対し均一な処理を実現するには、照度の処理基板面内で±１０％程度の均一性が要求される。
【００１２】
図１２（ａ）は従来の基板表面処理装置の概略構成図である。光照射装置２０は、パージガスが封入されるランプユニット２１と、このランプユニット２１内に設置される光源２２と、この光源２２から照射された光を反射させる反射板２３と、この反射板２３から供された光を収束または分散するレンズ２４とからなる。光照射装置２０は基板表面処理装置３０の上部に具備される。基板表面処理装置３０は、基板３１を格納する処理炉３２と、基板３１を保持するステージ３３とを備える。処理炉３２には配管３４，３５が接続されている。配管３４は酸素またはオゾン等の酸化作用のあるガスを導入するための配管である。配管３５は処理炉３２内のガスを排出するための配管である。また、処理炉３２の天井部３６には光照射装置２０から供給された光を導入するための光導入窓３６が設けられている。光導入窓３６は合成石英に例示されるような光透過性であると共に酸素やオゾンに対して不活性な材料からなる。光源２２の光は基板３１の上面に対して垂直に照射される一方で前記酸化作用のあるガスは前記上面に対して平行に流通する。
【００１３】
光源９２としては紫外光源用ランプで高照度のものとしては高圧水銀ランプなどが挙げられるが理想的な点光源ではない。例えばＨｇガス封入部が有限な大きさであるため、ミラーやレンズの光学系を用いて任意の処理系に均一な照度を実現しようとすると、図１２（ｂ）に示されたように、基板３１の表面（上面）より広い領域に光を照射する必要が生ずるため、基板３１の外周部３１ａ及び３１ｂに漏れた光成分はマスク等を用い遮断するのが一般的である。すなわち前記光成分が無駄になる。
【００１４】
また、図１３に示すように、シリコンは可視領域から紫外領域にかけて屈折率が高く、消衰係数が大きいため、気相から光を照射した場合、光子が半分以上表面から離れた気相に反射される。
【００１５】
例えば、垂直入射の場合の反射率は界面での光の連続性から導かれるフレネルの方程式に基づき以下の数式で与えられる。
【００１６】
【数２】
2008053560.tif 000004
【００１７】
例えば４ｅＶの光が真空中（ｎi＝１，ｋi＝０）からシリコン結晶（ｎt＝５，ｋt＝３．７）に入射したとき、反射率Ｒは６０％となる。すなわち、４０％の光のみが基板内に侵入する。
【００１８】
一方、シリコン基板内に侵入した４０％の光はベールの法則に従い、以下の数式のように減衰する。
【００１９】
【数３】
2008053560.tif 000005
【００２０】
但し、αは物質の吸収係数、λは光の波長である。シリコン結晶中を４ｅＶ（波長〜３００ｎｍ）の光は代表的な深さ（１／α〜）１０ｎｍ拡散する。侵入した光子によりシリコン表面層のみが局所的に加熱される。
【００２１】
つまり、上部から気相を通じて処理基板面に光照射する方法により、基板表面近傍まで届いた光子による原料ガスの光吸収反応によりその場で寿命の短い活性種を生成、基板に供給できるが、シリコン基板表面に到達した光子エネルギーのうち６０％が基板表面加熱に用いることができない。
【００２２】
また、基板表面で反応した光は気相で吸収による減衰を経つつ光導入窓に戻り処理炉外に漏れ出す。光吸収で気相において（特に基板表面において）光子をできるだけ高密度に供給する（活性種を生成する）という観点から光の利用効率の改善が求められる。
【課題を解決するための手段】
【００２３】
そこで、請求項１の基板の表面処理方法は、オゾンガスを含む雰囲気のもとで２１０ｎｍから長波長の紫外領域の光を基板に照射して前記基板の表面を酸化処理する基板の表面処理方法であって、基板が格納されると共にオゾンガスが流通し且つ前記光が導入される処理炉とこの処理炉内に導入した前記光を集光させる集光手段とを有し、前記処理炉内に導入された光のうち前記基板の周辺に照射される光を前記集光手段によって前記基板の方向に集光させる。
【００２４】
請求項２の基板の表面処理方法は、請求項１の基板の表面処理方法において、前記集光手段はオゾンに対して不活性な材料からなると共に前記導入した光を全反射させる面を有し、この集光手段の底部には台を介して前記基板が置かれ、前記台はオゾンに対して不活性であると共に前記光を透過する材料からなり、前記導入された光のうち前記基板の周辺に照射された光を前記面によって前記台及びまたは前記基板の方向に集光させる。
【００２５】
請求項３の基板の表面処理方法は、請求項１の基板の表面処理方法において、前記集光手段は前記基板が置かれる台とこの台の周囲に配置される光透過部材とを備え、前記台はオゾンに対して不活性であると共に前記光を透過する材料からなり、前記光透過部材はオゾンに対して不活性な材料からなり、前記処理炉内に導入された光のうち前記基板の周辺に照射された光を前記光透過部材によって前記台及びまたは前記基板の方向に屈折させる。
【００２６】
請求項４の基板の表面処理方法は、請求項１の基板の表面処理方法において、前記集光手段は前記基板が置かれる台とこの台の周囲に配置されると共にオゾンに対して不活性な材料からなり且つ前記導入した光を紫外光と赤外光とに分散する光透過部材とを備え、前記台はオゾンに対して不活性であると共に前記光を透過する材料からなり、前記処理炉内に導入された光のうち前記基板の周辺に照射された光を前記光透過部材によって紫外光と赤外光とに分散し、前記紫外光は前記基板に供される一方で前記赤外光は前記台に供される。
【００２７】
請求項５の基板の表面処理方法は、請求項３または４の基板の表面処理方法において、前記基板の表面に対して２１０ｎｍから長波長の紫外領域の光を照射する一方で前記基板の周辺に３１０ｎｍから長波長の紫外領域の光を照射する。
【００２８】
請求項６の基板の表面処理方法は、オゾンガスを含む雰囲気のもとで紫外線を中心に２１０ｎｍから長波長の紫外領域の光を基板に照射して前記基板の表面を酸化処理する基板の表面処理方法であって、基板が格納されると共にオゾンガスが流通し且つ前記光が導入される処理炉とこの処理炉内に導入した前記光を集光させる集光手段とを備え、前記集光手段は、前記基板の上面の垂線に対する照射角度が可変に前記光を照射する光源と前記処理炉の天井部に設けられると共に前記光を前記処理炉内に導入する光導入部と前記基板が置かれると共に前記処理炉内で水平方向に移動可能な台とを備え、前記光導入部以外の天井部の下面は前記光を全反射できるように処理されており、前記光導入部を介して前記光を前記基板に供する一方で前記台によって前記基板の上面が水平である状態で前記基板を移動させる。
【００２９】
請求項７の基板の表面処理方法は、請求項６の基板の表面処理方法において、前記光源は前記基板の上面の垂線に対する光の照射角度θがｔａｎθC＝ｗ／（２・ｄ）で示される式（ｗ：前記光導入部のオゾンガス流通方向の開口幅の長さ，ｄ：前記天井部と前記基板との間の距離）のθCより大きい角度となるように前記光を照射する。
【００３０】
請求項８の基板の表面処理方法は、請求項１から７のいずれかの基板の表面処理方法において、前記台に前記基板を収容する収容部を設置し、前記収容部は前記基板と同一の材料からなると共にその高さは前記基板の高さと同一に設定され、前記収容部には前記基板が嵌入される空洞部が形成されている。
【００３１】
請求項９の基板の表面処理装置は、オゾンガスを含む雰囲気のもとで２１０ｎｍから長波長の紫外領域の光を基板に照射して前記基板の表面を酸化処理する基板の表面処理装置であって、基板が格納されると共にオゾンガスが流通し且つ前記光が導入される処理炉とこの処理炉内に導入した光のうち前記基板の周辺に照射された光を前記基板の方向に集光させる集光手段とを備える。
【００３２】
請求項１０の基板の表面処理装置は、請求項９の基板の表面処理装置において、前記集光手段はオゾンに対して不活性な材料からなると共に前記導入した光を全反射させる面を有し、この集光手段の底部には台を介して前記基板が置かれ、前記台はオゾンに対して不活性であると共に前記光を透過する材料からなり、前記集光手段は前記面によって前記導入された光のうち前記基板の周辺に照射された光を前記台及びまたは前記基板の方向に集光させる。
【００３３】
請求項１１の基板の表面処理装置は、請求項９の基板の表面処理装置において、前記集光手段は前記基板が置かれる台とこの台の周囲に配置される光透過部材とを備え、前記台はオゾンに対して不活性であると共に前記光を透過する材料からなり、前記光透過部材はオゾンに対して不活性であると共に前記導入された光のうち前記基板の周辺に照射された光を前記台及びまたは前記基板の方向に屈折させる。
【００３４】
請求項１２の基板の表面処理装置は、請求項９の基板の表面処理装置において、前記集光手段は前記基板が置かれる台とこの周囲に配置されると共にオゾンに対して不活性な材料からなり且つ前記導入された光のうち前記基板の周辺に照射された光を紫外光と赤外光とに分散する光透過部材とを備え、前記台はオゾンに対して不活性であると共に前記光を透過する材料からなり、前記光透過部材は前記紫外光を前記基板に供給する一方で前記赤外光を前記台に供給する。
【００３５】
請求項１３の基板の表面処理装置は、請求項１１または１２に記載の基板の表面処理装置において、前記基板の表面に対して２１０ｎｍから長波長の紫外領域の光を照射する一方で前記基板の周辺に３１０ｎｍから長波長の紫外領域の光を照射する光調節手段を備える。
【００３６】
請求項１４の基板の表面処理装置は、オゾンガスを含む雰囲気のもとで２１０ｎｍから長波長の紫外領域の光を基板に照射して前記基板の表面を酸化処理する基板の表面処理装置であって、基板が格納されると共にオゾンガスが流通し且つ前記光が導入される処理炉とこの処理炉内に導入した前記光を集光させる集光手段とを備え、前記集光手段は、前記基板の上面の垂線に対する照射角度が可変に前記光を照射する光源と前記処理炉の天井部に設けられると共に前記光を前記処理炉内に導入する光導入部と前記基板が置かれると共に前記処理炉内で移動可能な台とを備え、前記光導入部以外の天井部の下面は前記光を全反射できるように処理されており、前記光源は前記光導入部を介して前記光を前記基板に供給する一方で前記台は前記基板の上面が水平である状態で移動する。
【００３７】
請求項１５の基板の表面処理装置は、請求項１４の基板の表面処理装置において、前記光源は前記基板の上面の垂線に対する光の照射角度θがｔａｎθC＝ｗ／（２・ｄ）で示される式（ｗ：前記光導入部のオゾンガス流通方向の開口幅の長さ，ｄ：前記天井部と前記基板との間の距離）のθCより大きい角度となるように前記光を照射する。
【００３８】
請求項１６の基板の表面処理装置は、請求項９から１５のいずれかの基板の表面処理装置において、前記台に前記基板を収容する収容部が設置され、前記収容部は前記基板と同一の材料からなると共にその高さは前記基板の高さと同一に設定され、前記収容部には前記基板が嵌入される空洞部が形成されている。
【００３９】
請求項１〜１６の発明によれば、基板の表面近傍の気相内の光子密度を増大させて高い密度での活性種の生成と基板の表面への供給が可能となる。また、前記基板の表面領域及び基板バルクの効率のよい光吸収により、前記基板特にその表面のみの局所加熱が可能となり、オゾン分子の処理表面まで分解のない安定輸送と表面反応が促進する。
【００４０】
特に、請求項４及び１２の発明によれば、基板の周辺部の紫外光が屈折して、基板の処理表面の上部に折れ曲がり、そのまま直進することにより、前記周辺部の紫外光を処理基板表面に集めることができ、処理基板表面での紫外光吸収反応による励起状態酸素原子生成効率が向上する。
【００４１】
また、請求項５及び１３の発明によれば、励起状態酸素原子より拡散距離（寿命）が長い基底状態酸素原子が追加的に生成し、基板の表面での酸素原子（基底状態酸素原子＋励起状態酸素原子）濃度が向上する。
【００４２】
さらに、請求項６及び１４の発明によれば、前記処理炉内の基板は水平に移動可能であり、前記基板は処理炉内に導入された光を直接受けると共に前記処理炉の天井部の内面によって全反射された前記光を受けるので、基板表面の均一な酸化処理が可能となる。
【００４３】
また、請求項７及び１５の発明によれば、基板が前記処理炉内を移動する際には前記基板の表面で反射した光が前記反応炉の外に漏洩しにくくなるので、前記反応炉内に導入した光を無駄なく利用できることに加え前記基板の表面を均一に酸化処理できる。
【００４４】
さらに、請求項８及び１６の発明によれば、紫外線を中心に２１０ｎｍから長波長に離散的なスペクトルを有する光を無駄なく基板に供給することができる。また、前記収納部は前記基板と同じ材料からなると共に前記収納部に収納された基板はその周側面が処理炉内に導入された光に露出されないので、前記基板のエッジ効果が解消されて、前記基板の表面はより一層均一に酸化処理される。
【００４５】
請求項１〜１６の発明において、前記光を発する光源としては、２１０ｎｍより長い紫外光から可視領域、１０００ｎｍより長い赤外領域まで離散的な放射スペクトルを有するものが例示される。前記台としては、オゾンに対して不活性であると共に２１０ｎｍより長い波長の光に対する屈折率が１．６より大きい材料からなるものが挙げられる。
【００４６】
請求項２及び１０の発明において、基板を保持する台の周辺部の表面としては、前記基板の周辺部に漏れ出る光が前記基板の側面を介してまたは光照射を直接受けない位置に配置されると共に前記基板と熱的に結合する台の側面を介して前記基板の内部に導入できるように、前記基板または前記台の周辺部の表面での前記光の反射率が高くオゾンに対して不活性な材料からなるものが挙げられる。前記表面は、オゾンに対して不活性であると共に２１０ｎｍから１５００ｎｍの波長を有する光に対して８０％以上の反射率を有するように処理されたものが例示される。前記材料としてはアルミニウムが例示され、その表面は前記光に対して例えば８０％以上の反射率となるように研磨処理される。
【００４７】
請求項３及び１１の発明において、光透過部材としては、基板の周辺部に漏れ出る光が前記基板の側面を介してまたは光照射を直接受けない位置に配置されると共に前記基板と熱的に結合する台の側面を介して前記基板の内部に導入できるように、前記基板または前記台の周辺部の表面での前記光の反射率が高くオゾンに対して不活性な材料からなるものが挙げられる。前記光透過部材の形状としては、前記台の側面に入射する際の入射角が紫外光に存在する３００ｎｍより長い波長成分に対して前記基板の上部及び底部で全反射する条件を満たすように例えば前記光の屈性率が１．６以上となるように形状が設定される。前記材料としては例えば合成石英ガラスからなるものがある。
【００４８】
請求項４及び１２の発明において、紫外光と赤外光とに分散する光透過部材としては合成石英に例示されるプリズムがある。前記プリズムは紫外光領域の光を前記反応炉内の気相へ供給する一方で赤外光領域の光を前記台の側面に供給できるように加工される。
【００４９】
請求項６，７，１４及び１５の発明において、光源はモータ等の駆動源によって紫外光照射領域を制御して前記光源から照射された光が基板全体を走査できるようにするとよい。処理炉内に格納された基板のサイズに比べ狭いある一定の領域に照射される光の照度は前記光源の有効照度に対して±１０％以内に確保するとよい。前記処理炉の天井部の表面は２１０ｎｍ〜１５００ｎｍまでの波長領域で８０％以上の反射率を有する材料で構成するかまたは前記反射率を呈するように表面処理するとよい。前記基板を保持する台はモータ等の駆動源によって駆動する移動手段によって移動できるようにすればよい。前記基板を移動させる際は、前記基板の初期位置は例えば長さ４ｄｔａｎθ以上の反応炉の光導入部から上流側の位置（反応炉の光導入部から基板走査方向と逆方向に進んだ位置）に設定するとよい。
【発明の効果】
【００５０】
以上のように請求項１〜１６の発明によれば、光の利用率が高まり、プロセスの低温化、スループットの増大、及び大型基板の均一処理が実現する。例えば、基板の洗浄、酸化、堆積プロセスの低温化、スループットの増大が実現する。
【発明を実施するための最良の形態】
【００５１】
（実施形態１）
図１は発明に係る基板表面処理装置に具備される集光手段の実施形態を示した概略断面図である。
【００５２】
集光台１は、オゾンガスを含む雰囲気のもとで２１０ｎｍから長波長の紫外領域の光を基板２の方向に集光させるための集光手段であり、オゾンガスを含む雰囲気のもとで前記光を基板２に集光させて基板２の表面を酸化処理する。集光台１はオゾンガスを流通させる図示省略された処理炉内に格納される基板２の保持手段の機能も兼ねる。前記光を発する光源３としては、高圧水銀ランプに例示されるように、波長２１０ｎｍより長い波長の紫外光を中心に１１４０ｎｍ程度の赤外線領域まで不連続のスペクトルを有するランプが採用される。２１０ｎｍより長波長側で輝線を発する光源の方が２１０ｎｍより短い波長で輝線を発する低圧水銀ランプ等に比べ照度が大きいからである。光源３は前記処理炉の天井部に設置される。光源３の光の照射方向は基板２の上面に対して垂直方向に設定される。前記オゾンガスを含む雰囲気が形成されるために前記処理炉にはオゾン含有ガスが供給される。前記オゾン含有ガスは基板２の上面に対して平行に流通させるとよい。尚、前記オゾン含有ガスとしては明電舎製のＭＥＯ−１．０ＡＨによって生成されたものが例示される。
【００５３】
集光台１は、オゾンガスを含む雰囲気において波長２１０ｎｍより長い波長の紫外光を中心に１１４０ｎｍ程度の赤外線領域まで不連続のスペクトルを有する光を照射する光源を用いた場合に、基板の表面近傍の気相内の光子密度を増大させて高い密度での活性種の生成と前記基板の表面への供給を実現する。また、前記基板の表面領域（〜１０ｎｍ）及び基板バルクの効率のよい光吸収により、基板特にその表面のみの局所加熱を実現し、オゾン分子の処理表面まで分解のない安定輸送の実現と表面反応の促進を実現する。
【００５４】
より具体的に、集光台１は、基板２の波長２１０ｎｍ〜２０００ｎｍ域での屈曲率の高さを利用する。そして、基板２の表面により外側に照射された従来無駄であった光成分を光の全反射現象を利用して閉じ込めて、基板２の上部から直接照射される光の吸収による基板２の加熱を補助し、さらに表面反応を促進する。例えばシリコン基板の３００℃以下での熱酸化などの場合に適用できる。
【００５５】
集光台１は図１に示されたようにトレー状に形成されている。基板２は台１２を介して集光台の底部１０に配置される。集光台１はオゾンに対して不活性である材料（オゾンと反応しない材料）からなる。前記材料としてはアルミニウムが例示される。集光台１の内面は波長２１０ｎｍ〜１５００ｎｍの波長の光を全反射できるように処理される。例えば前記光を８０％以上の反射率で反射するように研磨等によって表面処理される。特に、集光台１には前記導入した光を全反射させる面として反射面１１が形成されており、基板２表面に直接照射されなかった光を基板２の側面に供給できるようになっている。反射面１１は集光台１の底部１０の周縁がＲ加工されて形成される。
【００５６】
台１２は基板２と同様の光学特性を有する一方でオゾンに対して不活性である光吸収材料からなる。台１２は基板２と同形状に形成される。基板２が集光台１に配置されると、集光台１の反射面１１によって全反射された光が台１２の側面に供給されて台１２が温められ、基板２のみが加温される。前記光吸収材料としては同波長領域で屈曲率が１．６以上である材料が採用される。前記材料としては、ＣＶＤプロセス等でサセプタ（赤外光吸収材料）として適用されているＳｉＣセラミックス、Ａｌ2Ｏ3セラミックス等が例示される。
【００５７】
集光台１によれば、基板２の上面を外れて照射された光は反射面１１によって反射し、前記全ての光の成分は基板２の側面に供給される。基板２表面で約４０％の光子は面１１による屈折を受けて基板２内部に向かう。２１０ｎｍより長い波長の光に対する基板２の屈折率は１より大きいので（図１０）、前記光は光の進行方向が基板２の法線Ｌとなす角度θがある値（θC：ブリュースター角）以上で気相Ｇとの界面で全反射する（図１）。ブリュースター角は以下の式で与えられる。ｎtは透過側の媒体の屈曲率を意味し、ｎiは入射側の媒体の屈曲率を意味する。
【００５８】
【数４】
2008053560.tif 000006
【００５９】
特に、基板２内を透過しやすい１０００ｎｍより長波長の光に対してθCは１７度以上であれば全反射する。すなわち、図１の光路の場合、光は基板２内部で全反射を繰り返し、基板２の反対端まで走行する。上方から照射した場合に比べ、全反射を繰り返し基板２内部の端から端まで走行するため光子の走行距離が長く、基板２内部で吸収される光量が増大する。この現象により、基板２を上部からの光（特に紫外領域の光）での表面局所的だけでなく、基板２の側面から入射する光（主に赤外光）でマクロにも加熱ができる。基板２の上面に対して垂直に入射した場合、光子の光路は基板２の厚み（例えば０．７ｍｍ）であるが、本実施形態のように基板２の側面から導入すると走行距離が基板２のサイズ（例えば３００ｍｍ）となり３桁の光路が長く、照射光の基板２の加熱源としての機能を高められる。
【００６０】
オゾンガスはガス温度が上がると容易に熱分解を起す。したがって、前記処理炉内に滞留するオゾンの酸化力を引き出すには、前記処理炉内で加熱された材料の前記オゾンに対する露出をできるだけ少なくすることが基板２の処理速度を安定化及び基板２表面の均一な処理を実現する観点から望ましい。図１に示された形態のようにオゾン励起用の紫外光の周辺部へ漏れた赤外成分の基板２への導入、基板２内での全反射により基板２自身を温めるこの方法は有効である。
【００６１】
図２及び図３は集光手段の他の実施形態を示した概略断面図である。
【００６２】
図２に示された集光台４は基板２が置かれる台１２とこの台１２の周囲に配置される光透過部材５とからなる。光透過部材５は前記光を屈性させる機能を有し、特に本実施形態では基板２の方向に屈折させる。光透過部材５は、例えば石英ガラスに例示されるような透過性が高く、屈折率の大きい材料なり、光源３から照射された光を１．６以上の屈折率で屈折して基板２の方向に供給できるように形成される。このような集光台４によれば光透過部材５での光の全反射さらには基板２と気相Ｇとの界面での光の全反射を利用することにより基板２の側面に領域Ａで照射されている光を基板２に集光及び導入できる。基板２は図１の実施形態と同様に台１２を介して集光台４の底部に配置される。このような形態によれば、光透過部材５によって全反射された光が台１２の側面に供給されて台１２が温められ、基板２のみが加温される。
【００６３】
図３に示された集光台６は基板２が置かれる台１２とこの台１２の周囲に配置されるプリズム７とからなる。基板３は集光台６の底部に配置された台１２に置かれる。台１２は基板２と同形状に形成される。プリズム７はオゾンに対して不活性な材料からなり且つ前記導入した光を紫外光と赤外光とに分散する光透過部材であって合成石英からなる。プリズム７は前記紫外成分が基板２に供給する一方で前記赤外成分が台１２に供給されるように配置される。このような形態によれば、基板２から外れて照射された光成分はプリズム７によって紫外成分と赤外成分とに分離され、赤外領域の成分は台１２に供給される一方で、オゾンガスを励起する紫外成分のみは表面近傍の気相に供給される。これにより基板２のみが加熱されると共に基板２の表面での活性種密度の上昇が可能となる。特に、基板２の周辺部の紫外光が屈折して、基板２の処理表面の上部に折れ曲がり、そのまま直進することにより、前記周辺部の紫外光を基板２表面に集めることができるので、基板２表面での紫外光吸収反応による励起状態酸素原子生成効率が向上する。
【００６４】
以上の図１〜図３に示された集光手段によれば、オゾン含有ガスを原料ガスとして用いることにより、最短波長の輝線が波長２１０ｎｍより長い波長の紫外領域の光を発する光源による照射により反応を促進する活性種を生成することができる。酸素ガス励起用に一般的に用いられていた離散的なスペクトルを有する低圧水銀ランプ（１８５ｎｍに輝線あり）や１７２ｎｍ付近に数ｎｍのひとつ輝線を有するＸｅエキシマランプに比べ、波長２１０ｎｍより長波長の紫外領域で高い出力を有する光源３は活性種を工業的に生産しやすい。光源３は照度が大きいためので、高いスループットが得られる。
【００６５】
また、光源３から照射される波長２１０ｎｍより長波長の紫外領域の光は酸素ガスに対する吸収がないため、ランプ光路において光を吸収しないガスによるパージが必要でなくなる。さらに、集光台１，４，６の光路制御用に採用される石英ガラスやアルミニウムなどの材料は２１０ｎｍより長い波長で反射率が高いので、これらの材料に特別な表面コーティング（例えばＭｇＦ2等からなるコーティング）を施すことなく、容易に照射する光の光路を制御できる。これにより、光子の表面近傍での集中的発生、光子の基板内部への導入などによる表面に供給する活性種密度の増大及び基板の効率的加熱によるスループットの増大が実現する。
【００６６】
基板２の表面を均一に酸化処理するためには処理基板サイズに比べ広い領域に光を照射する必要があった。集光台１，４，６によれば、石英ガラス製やアルミニウム製の高反射構造を採用して従来無駄であった基板２の周辺部の光を基板２の側面に導入できるようになる。これにより、波長２１０ｎｍより長波長の紫外領域で高い出力を有する光源から供給された光成分を基板２の加熱や表面の活性種密度の増大化に利用できる。
【００６７】
また、従来の熱容量の大きい発熱体を内蔵したホットプレートなどで基板を加熱する形態の代わりに、全反射を利用した基板の内部から加熱することにより、気相でのガス温度が上昇する領域が減少するので、オゾンガスの基板２到達前の酸素分子への分解が低減する。すなわち、オゾンガスのシリコン基板表面以外の場所での無駄なオゾン分解が減少し、スループットの増大、ガス流の上流側から下流側にわたる処理の均一性が向上する。
【００６８】
そして、集光台６によれば、オゾンガス励起用の光として、紫外光成分だけでなく可視光や赤外光を不連続に輝線として含む光源を利用することと、光を基板側面から導入し基板内での光の全反射現象を利用することとにより、光を基板２の上方から垂直に導入した場合に比べ、光（特に赤外成分）を長い光路の間、基板２内に閉じ込めることができるので、効果的に照射光を基板２の加熱に活用できる。これにより、基板２を加熱するための発熱体ユニットまたは赤外照射ユニットが必要でなくなる。また、オゾンガス励起用の光と基板加熱用の光は単一の光源で共有できるので、基板２を表面する処理する際の消費電力を低減化できる。
【００６９】
さらに、集光手段の他の実施形態として図４に示した集光手段が挙げられる。
【００７０】
例えば、オゾンガスと同時に他の製膜用のガスを用いる場合（例えば気相化学成長法）や紫外光の吸収で生じた励起状態酸素原子と他の製膜用のガスの反応性が極めて高い場合等、実施形態１の集光手段において、ガス流の上流側に紫外光が照射されることにより、この部分でのオゾンガスの消費が激しく、処理基板下流側でオゾンの枯渇が起き、基板表面全面で均一な励起状態酸素原子の発生および供給が困難な場合に適用するとよい。
【００７１】
図４に示された集光手段４は、基板２表面より外部に照射される光に関して、光学フィルター等に例示される図示省略の光調節手段を用いてオゾンの光吸収により基底状態酸素原子のみが生成する波長（３１０ｎｍより長波長の紫外領域）の光４２に限定させている。
【００７２】
また、３００℃以下でオゾン分子の基底状態酸素原子への熱分解レートは低いため、紫外光照射によりもたらされる効果は、基板表面で励起状態酸素原子を生成、供給するのみならず、基板表面で基底状態酸素原子の濃度を上げることも一要因となっていることが明らかになった。
【００７３】
図５はシリコンウエハーからなる基板に対して部分的に紫外光を照射して前記基板の熱酸化を行った場合の前記基板の表面に形成された酸化膜の分布である。酸化膜は基板温度２００℃、オゾンガス流量１００ｓｃｃｍ及び５０Ｐａのオゾン雰囲気のもとで水素終端したＳｉ（１００）からなる基板の図５の点線で示した領域に波長２１０〜３００ｎｍの紫外光を６００ｍＷ／ｃｍ2の照度で２０分間照射して形成させた。尚、比較例として、前記波長の紫外光を照射させないで前記基板温度、オゾンガス流量及びオゾン雰囲気のもとで前記基板を２０分間熱処理して前記基板の表面に形成された酸化膜の分布を図６に示した。
【００７４】
図５及び図６の分布図を比較すると、オゾン雰囲気のもと紫外光を照射すれば、前記紫外光を照射しない場合に比べ、基板上の光照射部分のみならず、基板の周辺部まで成長膜厚の増大が確認できる。例えば、オゾン雰囲気中での基底状態酸素原子の気相中拡散距離は下記の数式に示された反応速度定数から、１００Ｐａオゾン雰囲気中での基底状態酸素原子の気相中拡散距離は１００ｍｍ、励起状態酸素原子の気相中拡散距離は０．１ｍｍ程度となり、前記基板の周辺部までの膜厚の増大は、基板表面での基底状態酸素原子の濃度の向上によりもたらされていると考えられる。
【００７５】
【数５】
2008053560.tif 000007
【００７６】
【数６】
2008053560.tif 000008
【００７７】
すなわち、基底状態酸素原子は、基板の周辺部で生成した場合でも、プロセス（オゾン）圧力を適切に選ぶことにより基板の中央部まで均一な濃度で供給することができる。オゾンＣＶＤプロセス等のように気相にオゾン以外のＣＶＤ原料ガスが存在する場合でも、原料ガス分圧がオゾンガス分圧に比べ十分低いプロセス条件で製膜する限りにおいては、同様に基板の周辺部に照射される光から均一に基底状態酸素原子を基板全面に供給できる。
【００７８】
したがって、図４に示された実施形態のように、基板２の表面に対しては２１０ｎｍより長波長の紫外領域の光４１を照射する一方で基板２の周辺の領域に３１０ｎｍより長波長の紫外領域の光４２のみを供給させることにより、励起状態酸素原子より拡散距離（寿命）が長い基底状態酸素原子を追加的に生成でき、基板２の周辺部に光を照射しない場合に比べ、基板２の表面での酸素原子（基底状態酸素原子＋励起状態酸素原子）濃度を向上させることができる。
【００７９】
オゾン以外の反応性ガスを無視できないほど導入する場合など、また基板２のサイズに応じて、オゾン以外のガスの基底状態酸素原子との反応性を考慮し、オゾン分圧を下げるなどプロセス条件を最適化することにより、基板２の周辺部で光吸収の結果発生した基底状態酸素原子を基板２の全面に均一に供給できる。これにより、均一なプロセスを維持させたまま、基板２の周辺部の光を有効に反応促進に用いることができる。尚、基板２の周辺部に照射される光の可視、赤外成分を全反射の原理等を用い有効に活用するのは図３の実施形態と同じである。
【００８０】
（実施形態２）
本実施形態の説明に先立ち、以下の実験例を示す。
【００８１】
図７は水素終端したシリコン基板（Ｈ／Ｓｉ（１００））に紫外光（ＵＳＨＩＯ製ＤＥＥＰ−ＵＶランプ、輝線は２１０〜３５０ｎｍに不連続に複数存在）を照射した場合の熱酸化速度（成長ＳｉＯ2膜厚）をエリプソメータで測定して得られた特性図である。
【００８２】
この特性図に係るプロセス条件は以下の通りとした。
【００８３】
シリコン基板温度：２００℃
紫外光照射窓から基板までの距離：１５ｍｍ
原料ガス：９０％体積濃度以上のオゾンガス（明電舎製ＭＰＯＧ−３１００２によって生成したもの）
プロセス圧力：５０Ｐａ
ガス流量：１５０ｓｃｃｍ
プロセス時間：２０分
光源：ウシオ製ＤＥＥＰＵＶランプ（型番：ＳＸ−ＵＩＤ２０００ＭＵＶ２Ｖ／ＳＵＮ、３５０ｎｍより長波長成分はフィルターでカット、照度は２１０〜３５０ｎｍでほぼ一定の分光感度を有する浜松ホトニクス製Ｓ１２２７−１０１０ＢＱで測定）。
【００８４】
図７の特性図から明らかなようにオゾンガス自身の反応性により光照射がない場合でも１ｎｍ以上成長するが、照度を増加させると、ほぼ線形に成長膜厚が増大することが確認された。
【００８５】
図８は成膜の膜厚の処理時間依存性を示した特性図である。
【００８６】
この特性図に係るプロセス条件は以下の通りとした。
【００８７】
シリコン基板温度：２００℃
紫外光照射窓から基板までの距離：１５ｍｍ
原料ガス：９０％体積濃度以上のオゾンガス
プロセス圧力：５０Ｐａ
ガス流量：１５０ｓｃｃｍ
照度：１５０ｍＷ／ｃｍ2
また、図８には比較例として文献Ａｚｕｍａ ｅｔ ａｌ.,ＩＤＷ２００２Ｐｒａｏｃｅｅｄｉｎｇｓ，ｐｐ．３５９から引用した酸素ガス中にＸｅエキシマレーザを照射した場合の成膜速度を開示した。このときのシリコン基板温度は３００℃、紫外光照射窓から基板までの距離は５ｍｍ、プロセス圧力は６７Ｐａであった。
【００８８】
図８の特性図から明らかなように、一定照度の場合、照射直後の短い時間に成長が完了し、１０分以上照射を継続しても、膜厚は飽和する傾向を示すことが確認された。
【００８９】
以上の実験例から明らかなように、一定のパワーを有する光源プロセスで、できるだけ厚い膜を成長させる必要がある場合には（紫外光照射の効用をできるだけ最大限に引き出す必要性がある場合には）、凹レンズ等の基板サイズ以上に照射領域を広げ、照度を落として長い時間（例えば２０分）均一に照射するよりは、ある狭い領域に短い時間照射（例えば基板サイズの１／２０の領域に１分照射）し、照射領域を走査あるいは処理基板を搬送し、均一処理を実現するほうがスループットの観点から望ましいことがわかる。
【００９０】
一方、先の背景技術の説明で述べたように、紫外光を照射した場合にシリコン基板表面での反射率が６０％と高く気相中に光子が反射、散乱してしまう。そこで、実施形態１のように、光子の有効利用から表面で反射した光子を処理炉の気相空間に閉じ込めて基板表面に再度供給できるようにすれば、表面近傍気相での光子密度の増大、基板表面局所温度の増大によるスループットの増大が期待できる。
【００９１】
図９は以上の実験及び考察に基づく発明の実施形態に係る基板表面処理装置の概略構成図である。
【００９２】
基板表面処理装置８はオゾンガスを含む雰囲気のもとで紫外線を中心に２１０ｎｍから長波長に離散的なスペクトルを有する光を基板に照射して前記基板の表面を酸化処理する基板の表面処理装置である。
【００９３】
基板表面処理装置８は基板２が格納されると共にオゾンガスが流通する処理炉８１内に前記光を基板２の方向に集光させる集光手段が形成されている。前記集光手段は光源８２と光導入部８３と台８４とを有する。光源８２は基板２の上面の垂線に対する照射角度が可変に前記光を照射する。光源８２は前記光の照射角度が変更可能となっている。光導入部８３は前記光を処理炉８１内に導入するための窓であり処理炉８１の天井部８５に設けられる。天井部８５には配管８７，８８が接続されている。配管８７からはオゾン含有ガスが導入される。配管８８からは処理炉８１内のガスが排出される。光導入部８３は合成石英に例示されるような２１０ｎｍから長波長の光を透過すると共にオゾンに対し不活性な材料からなる。光導入部８３以外の天井部８５の下面は前記光を全反射できるように処理されている。台８４には基板２が置かれる。台８４は移動手段８６によって処理炉８１内で水平方向に移動可能なっている。移動手段８６は基板２の上面が水平状態となるように台８４を移動させる。
【００９４】
光源８２は実施形態１の光源３と同仕様のものを採用すればよい。光源８２の照射領域は処理サイズに比べ小さく光照射の効果が明瞭に現れる照度が実現できる任意のサイズに制限する。基板２は基板２の任意の点が光照射を受ける時間を一定にするように移動手段８６によって一定速度で移動する。そして、線状に均一な照度を有した光源８２を用いた場合、一次元に基板２を水平方向に移動することにより基板２の全面に均一な処理が実現する。また、点光源を用いた場合、二次元に基板２を水平方向に移動させることにより基板２の全面に均一な処理が実現する。光源８２からの光は実施形態１と同様に平行光を用いるが、基板２の上面に対して垂直ではなく、ある一定の角度θ傾けて照射する。この角度θは以下の式のθCにより大きい角度とする。ｗは光導入部８６のオゾンガス流通方向の開口幅の長さ（ｍｍ）を意味し、ｄは天井部８５と基板２との間の距離（ｍｍ）を意味する。
【００９５】
【数７】
2008053560.tif 000009
【００９６】
天井部８５はアルミニウムに例示されるような前記光の反射効率が高い材料で構成しその表面が研磨されたものが採用される。または、前記光の反射効率が高くなるように表面処理、例えば平行度の高い材料からなる天井部８５の表面にアルミニウムが蒸着されたもの等が採用される。このような構成によれば、図９に示されたように例えば基板表面Ａで反射された約６０％の光子は天井部表面Ｄに到達すると全反射されて基板表面Ｂに到達する。そして、前記光子はこの基板表面Ｂに到達すると天井部８５の表面に反射される。このような基板２表面と天井部８５表面の間での光の反射が繰り返される過程で気相中の光子がオゾンガスに吸収されて光子密度は次第に低下するが、光源８２から光が基板２の上面に対して垂直に照射された場合に光源８２から供給された光子の６０％が光導入部８３を通じて系外へ漏れ出してしまうことを考慮すると、図１０に示された基板表面付近の光子密度の位置依存性を示した特性図のように、光導入部８３の開口直下近傍の基板表面Ａ−基板表面Ｂ間での光子密度Ｓ1に基板表面Ｂ−基板表面Ｅ間での光子密度Ｓ2が付加された状態で光源８２の光が基板２表面近傍の気相または基板２表面に供給される。基板２上の任意の一点を考えると、その点が基板表面Ｂに搬送されてくる以前に光子密度Ｓ2を有する光を前もって浴びることになり、この間に基板２の表面への活性種の供給及び前記表面の加熱を予備的に行え、スループットが向上する。
【００９７】
また、基板２の表面を均一に処理するために、移送前の基板２の位置を光子の強度がほぼゼロになる基板表面Ｅの位置に設定すること及び基板２のエッジ効果を解消させるために、基板２は収納部に収納された後に処理炉８１に格納するとよい。前記収納部は基板と同一の材料からなる。前記収納部は基板２がと同形同体積分に刳りぬかれて形成された空洞部を有する。図１１に例示された収納部２０にはシリコンウエハーのような円柱状の基板２が嵌め込まれる空洞部２１が形成されている。空洞部２１は基板２と同形同体積分に刳りぬかれて形成されている。基板２を収納させた収納部２０は処理戸８１内で光照射及び基板走査を受ける。基板２と収納部２０は同一の材料からなり両者の比抵抗等が同一であると共に両者の上面の高さは一致しているので、基板２上の全位置で照射される光照度の時間積分が一定であれば、処理炉８１内での基板２の移動に伴い、基板２表面の均一な酸化処理が実現する。
【００９８】
以上の基板表面処理装置８によれば、オゾン含有ガスを原料ガスとして用いることにより、最短波長の輝線が波長２１０ｎｍより長い波長の紫外領域の光を照射できる光源による光の照射により反応を促進する活性種を生成することができる。酸素ガス励起用に一般的に用いられていた離散的なスペクトルを有する低圧水銀ランプ（１８５ｎｍに輝線あり）や１７２ｎｍ付近に数ｎｍのひとつ輝線を有するＸｅエキシマランプに比べ、波長２１０ｎｍより長波長の紫外領域で高い出力を有する光源は活性種を工業的に生産しやすい。また、前記光源は照度が大きいので、高いスループットが得られる。さらに、波長２１０ｎｍより長波長の紫外領域の光では酸素ガスに対する吸収がないため、ランプ光路において光を吸収しないガスによるパージが必要でなくなる。そして、基板表面処理装置８の光路制御用に採用される石英ガラスやアルミニウムなどの材料は２１０ｎｍより長い波長の紫外領域の光の反射率が高いので、これらの材料に特別な表面コーティング（例えばＭｇＦ2等からなるコーティング）を施すことなく、容易に照射する光の光路を制御できる。これにより、光子の表面近傍での集中的発生、光子の基板内部への導入などによる表面に供給する活性種密度の増大及び基板の効率的加熱によるスループットの増大が実現する。
【００９９】
また、処理炉８１の天井部８５を２１０ｎｍより長い波長の紫外領域の光に対する光反射率が高い材料で構成することにより、導入した光子を処理炉８１内の気相内で反射させ、直接、照射される場所以外の場所にも光子を供給することができる。これにより、基板２に垂直に光を照射した場合に比べ、基板２の表面へ供給する活性種密度の増大及び基板２の表面温度の上昇が実現し、スループットの増大につながる。
【０１００】
さらに、光照度が１００ｍＷ／ｃｍ2より大きいとき２００℃以下では光照射部に比べ光非照射部のスループットが十分小さいので、光の照度を局所的にでも均一な領域を作成しておけば、酸化処理のプロセス中に基板２上の全ての点に照射する時間積分光量を一定にするような基板２の移動を行なうことにより均一な処理が実現する。
【０１０１】
したがって、大型の基板を処理する場合でも、照度を均一にするために必要な高価な合成石英ガラス製のミラー、レンズ等が安価な小型サイズのもので済む。紫外線の光源が安価で装置構成が容易となる。また、基板２を移動させる場合、光導入部８３の開口部を小さくできるので、装置の製造コストを安価にできる。
【０１０２】
さらに、図１０の特性図から明らかなように処理時間よりも照度の方がスループットに大きな影響を及ぼすので、照度を大きくした短時間の処理を行なった場合にスループットが増大する。
【図面の簡単な説明】
【０１０３】
【図１】発明に係る基板表面処理装置に具備される集光手段の実施形態を示した概略断面図。
【図２】集光手段の他の実施形態を示した概略断面図。
【図３】集光手段の他の実施形態を示した概略断面図。
【図４】集光手段の他の実施形態を示した概略断面図。
【図５】紫外光を照射させたオゾン雰囲気で形成された基板表面の酸化膜の分布図。
【図６】オゾン雰囲気のみで形成された基板表面の酸化膜の分布図。
【図７】光照度と酸化ケイ素膜厚との関係を示した特性図。
【図８】処理時間と酸化ケイ素膜厚との関係を示した特性図。
【図９】実施形態２に係る基板表面処理装置の概略断面図。
【図１０】基板表面付近の光子密度の位置依存性を示した特性図。
【図１１】基板を収納させた収納部の上面図。
【図１２】（ａ）従来の基板表面処理装置の概略構成図，（ｂ）基板表面の均一酸化処理を実現するための必要な照度分布と無駄な光照射領域を示した特性図。
【図１３】シリコン結晶の屈折率と衰退係数を示した特性図。
【符号の説明】
【０１０４】
１，４，６…集光台
２…基板
３…光源
５…光透過部材
７…プリズム
８…基板表面処理装置
１０…底部、１１…面、１２…台
２０…収納部、２１…空洞部
４１…２１０ｎｍより長波長の光、４２…３１０ｎｍより長波長の光
８１…処理炉、８２…光源、８３…光導入部、８４…台、８５…天井部、８６…移動手段、８７，８８…配管
【図１】
2008053560.tif 000010
【図２】
2008053560.tif 000011
【図３】
2008053560.tif 000012
【図４】
2008053560.tif 000013
【図５】
2008053560.tif 000014
【図６】
2008053560.tif 000015
【図７】
2008053560.tif 000016
【図８】
2008053560.tif 000017
【図９】
2008053560.tif 000018
【図１０】
2008053560.tif 000019
【図１１】
2008053560.tif 000020
【図１２】
2008053560.tif 000021
【図１３】
2008053560.tif 000022